СПОСОБ НАНЕСЕНИЯ ЭЛЕКТРОИЗОЛЯЦИОННОГО ПОКРЫТИЯ НА МЕТАЛЛИЧЕСКУЮ ОСНОВУ

Способ нанесения электроизоляционного покрытия на металлическую подложку, заключающийся в нанесении на металлическую основу пленкообразующего полимера и его последующую полимеризацию термообработкой, отличающийся тем, что предварительно приготовляют электрофоретический состав на основе лака ПЭ-939 марки В, для чего его смешивают с 1%-нашатырным спиртом, этилцеллозольвом и диоксаном при следующих отношениях компонентов электрофоретического состава, мл/л:
лак ПЭ-939 марки В
510÷255
1%-нашатырный спирт 1% - NH<sub>4</sub>OH
130÷190
этилцеллозольв - С<sub>4</sub>Н<sub>10</sub>О<sub>2</sub>
120÷175
диоксан (С<sub>4</sub>Н<sub>8</sub>О<sub>2</sub>)
остальное,
2
затем в приготовленный электрофоретический состав погружают два электрода на расстоянии 10-30 мм, один из которых является электродом-изделием, а другой - вспомогательным электродом, подают на упомянутый электрод-изделие положительный потенциал относительно второго вспомогательного электрода и при плотности тока 2-10 мА/см, в течение 10-20 с, электроосаждают на изделие плотный равномерный электрофоретический осадок пленкообразующего, затем электрод-изделие извлекают из лака, помещают в термошкаф, создают в термошкафу разряжение 40-50 Торр и температуру 30-40°С, выдерживают электрод-изделие при такой температуре 20-40 с, затем извлекают упомянутый электрод-изделие из термошкафа и помещают его в печь, внутри которой создают температуру 350-450°С и выдерживают электрод-изделие в течение 60-90 с, после чего электрод-изделие извлекают из печи.